(57)【要約】【課題】造粒乾燥工程において、着色樹脂粒子同士の凝集及び／又は融着や、着色樹脂粒子の乾燥機内への融着を生じさせることなく、粒径分布がシャープで、且つ、小粒径で円形度が高い着色樹脂粒子を、効率良く生産することができ、印字性能にも優れるトナーの製造方法を提供する。【解決手段】少なくとも結着樹脂、着色剤、帯電制御剤、及び離型剤を含有するトナー用の原料を、有機溶剤中に溶解又は分散させて油性原料液を調製する工程、並びに、当該調製された油性原料液をパルス衝撃波乾燥機に供給して、当該結着樹脂のガラス転移温度より２５℃高い温度以下で、造粒しながら乾燥を行ない、着色樹脂粒子を得る造粒乾燥工程を含むことを特徴とするトナーの製造方法である。【選択図】なし【特許請求の範囲】
【請求項１】
少なくとも結着樹脂、着色剤、帯電制御剤、及び離型剤を含有するトナー用の原料を、有機溶剤中に溶解又は分散させて油性原料液を調製する工程、並びに、当該調製された油性原料液をパルス衝撃波乾燥機に供給して、当該結着樹脂のガラス転移温度より２５℃高い温度以下で、造粒しながら乾燥を行ない、着色樹脂粒子を得る造粒乾燥工程を含むことを特徴とするトナーの製造方法。
【請求項２】
前記造粒乾燥工程が、（Ａ）前記パルス衝撃波乾燥機内に不活性ガスを導入して、当該乾燥機内を不活性ガス置換する工程、（Ｂ）当該乾燥機に接続された排気装置を用いて、当該導入された不活性ガスを排気しながら、前記油性原料液を当該乾燥機に供給して、造粒しながら乾燥を行ない、不活性ガスに同伴して排出される着色樹脂粒子を分離・回収する工程、（Ｃ）当該着色樹脂粒子を分離した後の不活性ガス中に含まれる有機溶剤を分離・回収する工程、及び（Ｄ）当該有機溶剤を分離した後の不活性ガスを当該乾燥機内に循環する工程を含むことを特徴とする請求項１に記載のトナーの製造方法。
【請求項３】
前記着色樹脂粒子の平均円形度が、０．９０〜０．９９であることを特徴とする請求項１又は２に記載のトナーの製造方法。
【請求項４】
前記着色樹脂粒子の体積平均粒径（Ｄｖ）と個数平均粒径（Ｄｎ）との比である粒径分布（Ｄｖ／Ｄｎ）が、１．３以下であることを特徴とする請求項１〜３のいずれか１項に記載のトナーの製造方法。
【請求項５】
前記トナーが、少なくとも１種以上の外添剤を含有することを特徴とする請求項１〜４のいずれか１項に記載のトナーの製造方法。
【発明の詳細な説明】
【技術分野】
【０００１】
本発明は、電子写真法、静電記録法、及び静電印刷法等において静電潜像を現像するために用いられるトナーの製造方法に関し、更に詳細には、粒径の形状、粒径、及び粒径分布を制御でき、生産性に優れるトナーの製造方法に関する。
【背景技術】
【０００２】
従来のトナーの製造方法においては、粒径の形状、粒径、及び粒径分布を制御し易いことから、懸濁重合法、乳化凝集重合法、及び分散重合法等の重合法、並びに溶解懸濁法等の湿式法が採用されてきた。これらの湿式法の中でも、印刷時に高画質の画像形成を行なうことができることから、特に、懸濁重合法が好ましく採用されている。
【０００３】
湿式法の中でも代表的に挙げられる、懸濁重合法によるトナーの製造方法では、（１）重合性単量体組成物の調製工程、（２）液滴形成工程、（３）重合工程、及び（４）洗浄、濾過、脱水、及び乾燥工程等の多くの工程を経て製造されるため、生産性向上の観点から、工程数の省略、及び設備面の簡略化をはかる検討が行われ始めている。
【０００４】
従来、乾燥工程において、乾燥機に乾燥対象物を適用する際には、燃費効率の観点から、予め、乾燥対象物の水分量を十分に低下させておく必要があり、乾燥工程の前工程として脱水工程が設けられていたが、パルス衝撃波乾燥機を用いることにより、含水率が比較的高い状態の乾燥対象物を直接適用することが可能となり、脱水工程の省略をはかる検討が行われている。
【０００５】
また、乾燥工程において、留意すべきことは、トナーの構成成分の９０％以上を占める樹脂のガラス転移温度（Ｔｇ）を考慮して乾燥機の温度設定をすることである。当該乾燥機の設定温度が、高過ぎると、乾燥対象物同士の凝集及び／又は融着や、乾燥対象物の乾燥機内への融着が生じ、着色樹脂粒子の粒径が肥大化すると共に、粒径分布がブロード化し、トナーの印字性能に悪影響を及ぼす等の問題があり、様々な検討が行われている。
【０００６】
特許文献１では、顔料粒子を高分子化合物でマイクロカプセル化し、当該マイクロカプセル化顔料を有機溶媒中に分散させて分散体組成物を調製し、当該調製された分散体組成物（固形分濃度：２０重量％）をスプレードライヤー（ヤマト科学社製、商品名：ＧＳ−３０）に供給して、１００℃の温度下で噴霧乾燥を行ない、粉体化することにより、乾式トナーを製造する方法が開示されている。
【０００７】
しかしながら、特許文献１の製造方法は、１００℃の高温下で噴霧乾燥を行なっていることから、噴霧乾燥に多くのエネルギーを要し、噴霧乾燥燃費が悪いと推測されると共に、噴霧乾燥時に乾燥機内で高分子の融着等の不具合が引き起こされている虞があり、粒径の形状、粒径、及び粒径分布を高いレベルで制御するまでには至っていない。
【０００８】
特許文献２では、樹脂としてスチレン−アクリル酸エステル共重合体（ガラス転移温度：５２℃）を分散媒中に微分散させて分散液を調製し、当該調製された分散液（固形分濃度：１０重量％）を圧力押し出し方式により液滴状に４０〜６０℃の雰囲気下で吐出し、当該液滴状の分散液から分散媒を除去した後、５０℃に加温した状態で含水率を低下させて、樹脂微粒子（トナー）を製造する方法が開示されている。
【０００９】
しかしながら、特許文献２の製造方法は、比較的低い温度下で樹脂微粒子（トナー）が製造されているため、樹脂微粒子同士の凝集及び／又は融着や、樹脂微粒子の機内への融着等の不具合は生じなかったものと考えられるが、トナーの生産性を高めるための試みはなされていない。
【００１０】
【特許文献１】特開２００６−２５９５１１号公報
【特許文献２】特開２００６−１５２０６０号公報
【発明の開示】
【発明が解決しようとする課題】
【００１１】
本発明の目的は、造粒乾燥工程において、着色樹脂粒子同士の凝集及び／又は融着や、着色樹脂粒子の乾燥機内への融着を生じさせることなく、粒径分布がシャープで、且つ、小粒径で円形度が高い着色樹脂粒子を、効率良く生産することができ、印字性能にも優れるトナーの製造方法を提供することにある。
【課題を解決するための手段】
【００１２】
本発明者らは、上記目的を達成すべく鋭意検討したところ、少なくとも結着樹脂、着色剤、帯電制御剤、及び離型剤等のトナー用の原料を用いて調製された油性原料液を、パルス衝撃波乾燥機に供給して、結着樹脂のガラス転移温度より２５℃高い温度以下で、造粒しながら乾燥を行なうことにより、着色樹脂粒子同士の凝集及び／又は融着や、着色樹脂粒子の乾燥機内への融着を生じさせることなく、粒径分布がシャープで、且つ、小粒径で円形度が高い着色樹脂粒子を、効率良く生産することができ、印字性能にも優れることを見出し、これらの知見に基づいて本発明を完成するに到った。
【００１３】
すなわち本発明のトナーの製造方法は、少なくとも結着樹脂、着色剤、帯電制御剤、及び離型剤を含有するトナー用の原料を、有機溶剤中に溶解又は分散させて油性原料液を調製する工程、並びに、当該調製された油性原料液をパルス衝撃波乾燥機に供給して、当該結着樹脂のガラス転移温度より２５℃高い温度以下で、造粒しながら乾燥を行ない、着色樹脂粒子を得る造粒乾燥工程を含むことを特徴とするトナーの製造方法である。
【発明の効果】
【００１４】
上記の如き本発明によれば、造粒乾燥工程において、着色樹脂粒子同士の凝集及び／又は融着や、着色樹脂粒子の乾燥機内への融着を生じさせることなく、粒径分布がシャープで、且つ、小粒径で円形度が高い着色樹脂粒子を、効率良く生産することができ、印字性能にも優れたトナーの製造方法が提供される。
【発明を実施するための最良の形態】
【００１５】
本発明のトナーの製造方法は、少なくとも結着樹脂、着色剤、帯電制御剤、及び離型剤を含有するトナー用の原料を、有機溶剤中に溶解又は分散させて油性原料液を調製する工程、並びに、当該調製された油性原料液をパルス衝撃波乾燥機に供給して、当該結着樹脂のガラス転移温度より２５℃高い温度以下で、造粒しながら乾燥を行ない、着色樹脂粒子を得る造粒乾燥工程を含むことを特徴とするものである。
【００１６】
（１）油性原料液の調製工程
本工程では、結着樹脂、着色剤、帯電制御剤、及び離型剤、並びに、必要に応じて、その他の添加物を含有するトナー用の原料を、有機溶剤中に均一に溶解又は分散させて、油性原料液の調製を行なう。
油性原料液を調製する際の溶解又は分散には、通常使用される攪拌翼を有する攪拌機でかまわないが、必要に応じて、例えば、インライン型乳化分散機、メディア式分散機、高圧乳化分散機、及び超音波乳化分散機等を用いて行なうことができる。
【００１７】
結着樹脂としては、一般にトナー用の結着樹脂として用いられているものであれば、特に限定されず、例えば、スチレンアクリル樹脂、ポリエステル樹脂、ポリエチレン樹脂、ポリオール樹脂、ポリスチレン樹脂、アクリル樹脂、フェノール樹脂、エポキシ樹脂、石油樹脂、及び水添石油樹脂等が挙げられる。
なお、これらの結着樹脂は、それぞれ単独で、あるいは２種以上を組み合わせて用いてもよい。
【００１８】
結着樹脂のガラス転移温度は、トナーの低温定着性を損なわずに、次の造粒乾燥工程において、効率良く造粒乾燥を行なうことができることから、３５〜７５℃であることが好ましく、４０〜７０℃であることがより好ましく、４５〜６５℃であることがさらに好ましい。
ここで、結着樹脂のガラス転移温度は、示差走査熱量計によって測定される値であり、例えば、セイコー電子工業社製の示差走査熱量計（商品名：ＳＳＣ５２００）を用いて測定することができる。
なお、２種以上の結着樹脂を組み合わせて用いた際、ガラス転移温度が２つ存在する場合には、低く現れた方のガラス転移温度を採用し、当該結着樹脂のガラス転移温度とする。
【００１９】
上記結着樹脂のガラス転移温度が、上記範囲未満である場合には、次の造粒乾燥工程において、着色樹脂粒子同士の凝集及び／又は融着や、着色樹脂粒子の乾燥機内への融着が生じ易くなり、着色樹脂粒子の粒径が肥大化すると共に、粒径分布がブロード化し、トナーの印字性能に悪影響を及ぼす場合がある。一方、上記結着樹脂のガラス転移温度が、上記範囲を超える場合には、トナーの定着性が低下し、印刷時には定着温度を高く設定しなければならず、ランニングコストが高くなると共に、トナーの印字性能にも悪影響を及ぼす場合がある。
【００２０】
有機溶剤としては、一般にトナー用の結着樹脂を溶解又は分散することができる有機溶剤として用いられているものであれば、特に限定されず、例えば、メタノール、及びブタノール等のアルコール系溶剤；メチルエチルケトン、シクロペンタノン、シクロヘキサノン、及びイソブチルメチルケトン等のケトン系溶剤；テトラヒドロフラン、シクロペンチルメチルエーテル、及びジエチルエーテル等のエーテル系溶剤；ヘキサン、シクロヘキサン、及びミネラルスピリット等の脂肪族炭化水素系溶剤；トルエン、エチルベンゼン、及びキシレン等の芳香族炭化水素系溶剤；ジアルキルポリシロキサン、及び環状ポリジアルキルシロキサン等のシリコーンオイル；酢酸エチル、及び酢酸ブチル等のエステル系溶剤；等が挙げられる。
なお、これらの有機溶剤は、それぞれ単独で、あるいは２種以上を組み合わせて用いてもよい。
【００２１】
これらの有機溶剤の中でも、次の造粒乾燥工程において、造粒しながら乾燥を行なう際に、効率良く有機溶剤を蒸発させることができることから、７０〜１２０℃の比較的低い沸点を有する有機溶剤が好ましく用いられ、具体的には、トルエン（沸点：１１０．６℃）、シクロペンチルメチルエーテル（沸点：１０６℃）、及びシクロヘキサン（沸点：８１℃）等が好ましく用いられる。
【００２２】
本発明では、有機溶剤を、結着樹脂１００重量部に対して、通常５０〜４００重量部、好ましくは１００〜３００重量部の割合で用いることが望ましい。
【００２３】
着色剤としては、カラートナー（通常、ブラックトナー、シアントナー、イエロートナー、マゼンタトナーの４種類のトナーが用いられる。）を製造する場合、ブラック着色剤、シアン着色剤、イエロー着色剤、及びマゼンタ着色剤をそれぞれ用いることができる。
【００２４】
ブラック着色剤としては、カーボンブラック、チタンブラック、並びに酸化鉄亜鉛、及び酸化鉄ニッケル等の磁性粉等の顔料を用いることができる。
【００２５】
シアンの着色剤としては、例えば、銅フタロシアニン顔料、その誘導体、及びアントラキノン顔料等の化合物が用いられる。具体的には、Ｃ．Ｉ．Ｐｉｇｍｅｎｔ  Ｂｌｕｅ２、３、６、１５、１５：１、１５：２、１５：３、１５：４、１６、１７：１、及び６０等が挙げられる。
【００２６】
イエローの着色剤としては、例えば、モノアゾ顔料、及びジスアゾ顔料等のアゾ顔料、縮合多環顔料等の化合物が用いられる。具体的には、Ｃ．Ｉ．Ｐｉｇｍｅｎｔ  Ｙｅｌｌｏｗ３、１２、１３、１４、１５、１７、６２、６５、７３、７４、８３、９３、９７、１２０、１３８、１５５、１８０、１８１、１８５、及び１８６等が挙げられる。
【００２７】
マゼンタの着色剤としては、例えば、モノアゾ顔料、及びジスアゾ顔料等のアゾ顔料、縮合多環顔料等の化合物が用いられる。具体的には、Ｃ．Ｉ．Ｐｉｇｍｅｎｔ  Ｒｅｄ３１、４８、５７：１、５８、６０、６３、６４、６８、８１、８３、８７、８８、８９、９０、１１２、１１４、１２２、１２３、１４４、１４６、１４９、１５０、１６３、１７０、１８４、１８５、１８７、２０２、２０６、２０７、２０９、２５１、及びＣ．Ｉ．Ｐｉｇｍｅｎｔ  Ｖｉｏｌｅｔ１９等が挙げられる。
【００２８】
本発明では、着色剤を、結着樹脂１００重量部に対して、通常１〜１０重量部、好ましくは３〜８重量部の割合で用いることが望ましい。
【００２９】
本発明では、トナーの定着ロールからの剥離性を向上させるために、離型剤を用いる。
離型剤としては、一般にトナー用の離型剤として用いられているものであれば、特に限定されず、例えば、低分子量ポリエチレン、低分子量ポリプロピレン、及び低分子量ポリブチレン等のポリオレフィンワックス；キャンデリラ、カルナウバ、ライス、木ロウ、及びホホバ等の天然ワックス；パラフィン、マイクロクリスタリン、及びペトロラタム等の石油ワックス；モンタン、セレシン、及びオゾケライト等の鉱物ワックス；フィッシャートロプシュワックス等の合成ワックス；ペンタエリスリトールテトラミリステート、ペンタエリスリトールテトラパルミテート、ペンタエリスリトールテトラステアレート、及びペンタエリスリトールテトララウレート等のペンタエリスリトールエステル、並びに、ジペンタエリスリトールヘキサミリステート、ジペンタエリスリトールヘキサパルミテート、及びジペンタエリスリトールヘキサラウレート等のジペンタエリスリトールエステル等の多価アルコールエステル化合物；等が挙げられる。
なお、これらの離型剤は、それぞれ単独で、あるいは２種以上を組み合わせて用いてもよい。
【００３０】
本発明では、離型剤を、結着樹脂１００重量部に対して、通常１〜３０重量部、好ましくは２〜２０重量部の割合で用いることが望ましい。
【００３１】
本発明では、トナーの帯電性を向上させるために、正帯電性または負帯電性を有する各種の帯電制御剤を用いる。
帯電制御剤としては、一般にトナー用の帯電制御剤として用いられているものであれば、特に限定されないが、本発明においては、帯電制御剤の中でも、結着樹脂との相溶性が高く、安定した帯電性（帯電安定性）をトナー粒子に付与させることができることから、帯電制御樹脂を用いることが好ましい。
帯電制御樹脂は、例えば、種々の市販品を用いることができ、正帯電性の帯電制御樹脂としては、藤倉化成社製として、ＦＣＡ−１６１Ｐ（：商品名、スチレン／アクリル樹脂）、ＦＣＡ−２０７Ｐ（：商品名、スチレン／アクリル樹脂）、及びＦＣＡ−２０１−ＰＳ（：商品名、スチレン／アクリル樹脂）等が挙げられ、負帯電性の帯電制御樹脂としては、藤倉化成社製として、ＦＣＡ−６２６Ｎ（：商品名、スチレン／アクリル樹脂）、ＦＣＡ−７４８Ｎ（：商品名、スチレン／アクリル樹脂）、及びＦＣＡ−１００１Ｎ（：商品名、スチレン／アクリル樹脂）等が挙げられる。
なお、これらの帯電制御剤は、それぞれ単独で、あるいは２種以上を組み合わせて用いてもよい。
【００３２】
本発明では、帯電制御剤を、結着樹脂１００重量部に対して、通常０．０１〜２０重量部、好ましくは０．０２〜１０重量部の割合で用いることが望ましい。
【００３３】
本発明では、その他の添加物として、顔料分散剤、樹脂改質剤、及び酸化防止剤等を用いることもできる。
【００３４】
本工程において、調製された油性原料液の固形分濃度は、次の造粒乾燥工程において、効率良く造粒乾燥を行なうことができることから、１０〜７０重量％であることが好ましく、１５〜６５重量％であることがより好ましく、２０〜６０重量％であることがさらに好ましい。
ここで、「油性原料液の固形分濃度」とは、下記計算式１により求められる値である。
【００３５】
【数１】
2009162887.tif 000002
【００３６】
上記油性原料液の固形分濃度が、上記範囲未満である場合には、油性原料液に含まれる有機溶剤の量が多過ぎるため、次の造粒乾燥工程において、有機溶剤を分離・蒸発させるのに多くのエネルギーを要し、造粒乾燥燃費が悪くなる場合がある。一方、上記油性原料液の固形分濃度が、上記範囲を超える場合には、油性原料液の粘度が高く、小粒径化や粒径分布をシャープにすることができなくなる場合がある。
【００３７】
（２）造粒乾燥工程
本工程では、上記油性原料液の調製工程を経て得られる油性原料液を、パルス衝撃波乾燥機に供給して、結着樹脂のガラス転移温度より２５℃高い温度以下で、造粒しながら乾燥を行なうことにより、着色樹脂粒子同士の凝集及び／又は融着や、着色樹脂粒子の乾燥機内への融着を生じさせることなく、粒径分布がシャープで、且つ、小粒径で円形度が高い着色樹脂粒子を、効率良く生産することができる。
【００３８】
パルス衝撃波乾燥機を用いて、造粒しながら乾燥を行なう温度（造粒乾燥温度）は、結着樹脂のガラス転移温度より２５℃高い温度以下であり、好ましくは当該ガラス転移温度より２０℃高い温度以下であり、より好ましくは当該ガラス転移温度より１５℃高い温度以下である。
【００３９】
上記造粒乾燥温度が、上記範囲を超える場合には、着色樹脂粒子同士の凝集及び／又は融着や、着色樹脂粒子の乾燥機内への融着が生じ易くなり、着色樹脂粒子の粒径が肥大化すると共に、粒径分布がブロード化し、トナーの印字性能に悪影響を及ぼす場合がある。
【００４０】
なお、パルス衝撃波乾燥機の現実的な運転を考慮すると、造粒しながら乾燥を行なう温度（造粒乾燥温度）の下限は、３０℃以上であることが好ましく、４０℃以上であることがより好ましい。
【００４１】
上記油性原料液の調製工程で調製された油性原料液を、パルス衝撃波乾燥機に供給する送液手段としては、着色樹脂粒子同士の凝集及び／又は融着等の不具合を生じさせることなく、送液をスムーズに行なうことができるものであれば、特に限定されず、例えば、渦巻ポンプ、及び軸流ポンプ等の遠心式ポンプ；プランジャーポンプ、及びダイアフラムポンプ等の容積往復動式ポンプ；ギヤーポンプ、スクリューポンプ、ベーンポンプ、及びモーノポンプ等の容積回転式ポンプ；等を用いることができる。
【００４２】
これらの送液手段の中でも、固形分濃度が５０重量％以上の比較的粘度が高い油性原料液を、パルス衝撃波乾燥機に供給する際には、送液をスムーズに行なうことができることから、送液手段として容積回転式ポンプが好ましく用いられ、例えば、兵神装備社製のヘイシンモーノポンプ等が代表的に挙げられる。
【００４３】
本発明において、「パルス衝撃波乾燥機」とは、造粒乾燥対象物（調製された油性原料液）を、パルス衝撃波に接触させることにより、造粒乾燥対象物を造粒しながら、造粒乾燥対象物の溶液分（有機溶剤）を、低温のまま瞬時に（短時間に）分離・蒸発することができる乾燥機のことをいい、例えば、パルテック社製のハイパルコン形式２５型等が代表的に挙げられる。
【００４４】
本発明のパルス衝撃波を利用する造粒乾燥方法によれば、結着樹脂のガラス転移温度より２５℃高い温度以下の比較的低い温度領域で、造粒しながら乾燥を行なうことができるため、乾燥機内の熱に起因する着色樹脂粒子同士の凝集及び／又は融着や、着色樹脂粒子の乾燥機内への融着を生じさせることなく、粒径分布がシャープで、且つ、小粒径で円形度が高い着色樹脂粒子を得ることができる。
【００４５】
本発明の造粒乾燥工程において、パルス衝撃波乾燥機を用いることにより、固形分濃度が比較的低い（溶液分率が比較的高い）油性原料液においても、高効率で造粒しながら乾燥を行なうことができ、油性原料液中の溶液分（有機溶剤）を分離・蒸発するのに必要な燃焼量（造粒乾燥燃費）が少なくても、粒径分布がシャープで、且つ、小粒径で円形度が高い着色樹脂粒子を得ることができる。
【００４６】
本発明の造粒乾燥工程は、（Ａ）前記パルス衝撃波乾燥機内に不活性ガスを導入して、当該乾燥機内を不活性ガス置換する工程、（Ｂ）当該乾燥機に接続された排気装置を用いて、当該導入された不活性ガスを排気しながら、前記油性原料液を当該乾燥機に供給して、造粒しながら乾燥を行ない、不活性ガスに同伴して排出される着色樹脂粒子を分離・回収する工程、（Ｃ）当該着色樹脂粒子を分離した後の不活性ガス中に含まれる有機溶剤を分離・回収する工程、及び（Ｄ）当該有機溶剤を分離した後の不活性ガスを当該乾燥機内に循環する工程を含むことが環境に与える負荷が小さいことや安全性の面から好ましい。
【００４７】
本発明の造粒乾燥工程において、パルス衝撃波乾燥機内には、粉塵爆発対策として不活性ガスを導入することが好ましい。
パルス衝撃波乾燥機内に不活性ガスを導入して、当該乾燥機内を不活性ガス置換させた後の当該乾燥機内の酸素濃度は、５％以下とすることが好ましく、３％以下とすることがより好ましく、１％以下とすることがさらに好ましい。
なお、不活性ガスとしては、例えば、ヘリウム、及びアルゴン等の希ガス、二酸化炭素、及び窒素等が挙げられるが、これらの中でも窒素が好ましい。
【００４８】
本発明の造粒乾燥工程を経て得られる着色樹脂粒子は、パルス衝撃波乾燥機に接続された分離機、捕集機等を用いて分離・回収することができる。
分離機、捕集機としては、例えば、サイクロンセパレータ、及びバグフィルター等を用いることができる。
【００４９】
本発明の造粒乾燥工程において、着色樹脂粒子を分離した後の不活性ガス中に含まれる有機溶剤は、凝縮機によって有機溶剤を凝縮させる方法、及び吸着剤及び膜分離によって有機溶剤を分離する方法等を用いて分離・回収することができる。
【００５０】
本発明の造粒乾燥工程において、有機溶剤を分離した後の不活性ガスは、再度、パルス衝撃波乾燥機に戻して循環利用することができる。
【００５１】
本発明によれば、造粒と乾燥を同時に行なうことができるため、従来の懸濁重合法によるトナーの製造方法では必須とされてきた液滴形成工程、及び脱水工程の工程を省略することができると共に、重合工程や洗浄工程も不要であるため製造方法の工程数を大幅に削減でき、設備面でも簡略化がはかれ、経済性にも優れるトナーの製造方法を提供することができる。
【００５２】
（３）着色樹脂粒子
上記造粒乾燥工程を経て得られる、粒径分布がシャープで、且つ、小粒径で円形度が高く、印字性能にも優れる着色樹脂粒子について以下に述べる。
【００５３】
着色樹脂粒子の体積平均粒径（Ｄｖ）は、印刷時に高画質の画像形成を行なうことができることから、３．５〜１２μｍであることが好ましく、４〜１０μｍであることがより好ましく、５〜９μｍであることがさらに好ましい。
【００５４】
上記着色樹脂粒子の体積平均粒径（Ｄｖ）が、上記範囲未満である場合には、トナーの流動性が低下し、カブリ等による画質の劣化が起り易くなり、印字性能に悪影響を及ぼす場合がある。一方、上記着色樹脂粒子の体積平均粒径（Ｄｖ）が、上記範囲を超える場合には、高精細な画像形成が難しくなり、得られる画像の解像度が低下し易くなり、印字性能に悪影響を及ぼす場合がある。
【００５５】
着色樹脂粒子の個数平均粒径（Ｄｎ）は、印刷時に高画質の画像形成を行なうことができることから、３〜１１μｍであることが好ましく、３．５〜９μｍであることがより好ましく、４〜８μｍであることがさらに好ましい。
【００５６】
上記着色樹脂粒子の個数平均粒径（Ｄｎ）が、上記範囲未満である場合には、トナーの流動性が低下し、カブリ等による画質の劣化が起り易くなり、印字性能に悪影響を及ぼす場合がある。一方、上記着色樹脂粒子の個数平均粒径（Ｄｎ）が、上記範囲を超える場合には、高精細な画像形成が難しくなり、得られる画像の解像度が低下し易くなり、印字性能に悪影響を及ぼす場合がある。
【００５７】
着色樹脂粒子の体積平均粒径（Ｄｖ）と個数平均粒径（Ｄｎ）との比である粒径分布（Ｄｖ／Ｄｎ）は、印刷時に高画質の画像形成を行なうことができることから、１．３以下であることが好ましく、１．２５以下であることがより好ましく、１．２以下であることがさらに好ましい。
【００５８】
上記着色樹脂粒子の粒径分布（Ｄｖ／Ｄｎ）が、上記範囲を超える場合には、トナーの流動性が低下し、カブリ等による画質の劣化が起り易くなり、印字性能に悪影響を及ぼす場合がある。
ここで、着色樹脂粒子の体積平均粒径（Ｄｖ）、及び個数平均粒径（Ｄｎ）は、粒径測定機によって測定される値であり、例えば、ベックマン・コールター社製の粒径測定機（商品名：マルチサイザー）を用いて測定することができる。
【００５９】
着色樹脂粒子の平均円形度は、高画質の画像を形成する観点から、０．９０〜０．９９であることが好ましく、０．９２〜０．９９であることがより好ましく、０．９４〜０．９９であることがさらに好ましい。
上記着色樹脂粒子の平均円形度が、上記範囲未満である場合には、トナー印字の細線再現性が低下し易くなり、印字性能に悪影響を及ぼす場合がある。
【００６０】
本発明において、「円形度」とは、粒子像と同じ投影面積を有する円の周囲長を、粒子の投影像の周囲長で除した値として定義される。また、本発明における平均円形度は、粒子の形状を定量的に表現する簡便な方法として用いたものであり、着色樹脂粒子の凹凸の度合いを示す指標であり、平均円形度は着色樹脂粒子が完全な球形の場合に１を示し、着色樹脂粒子の表面形状が複雑になるほど小さな値となる。平均円形度は、０．４μｍ以上の円相当径の粒子群について測定された各粒子の円形度（Ｃｉ）をｎ個の粒子について下記計算式２よりそれぞれ求め、次いで、下記計算式３より平均円形度（Ｃａ）を求める。
計算式２：
円形度（Ｃｉ）＝粒子の投影面積に等しい円の周囲長／粒子投影像の周囲長
【００６１】
【数２】
2009162887.tif 000003
【００６２】
（４）トナー
本発明で得られる着色樹脂粒子は、そのままで、あるいは着色樹脂粒子とキャリア粒子（フェライト、及び鉄粉等）により、トナーとしてもよいが、トナーの帯電性、流動性、及び保存性等を調整する観点から、高速撹拌機（例えば、商品名：ＦＭミキサー（三井鉱山社製）等）を用いて、着色樹脂粒子と外添剤を混合して、１成分トナーとしてもよく、着色樹脂粒子と外添剤を混合した後、さらにキャリア粒子を混合して２成分現像剤としてもよい。
【００６３】
外添剤としては、シリカ、酸化チタン、酸化アルミニウム、酸化亜鉛、酸化錫、炭酸カルシウム、燐酸カルシウム、及び酸化セリウム等からなる無機微粒子；ポリメタクリル酸メチル樹脂、シリコーン樹脂、及びメラミン樹脂等からなる有機微粒子；等が挙げられる。これらの中でも、無機微粒子が好ましく、無機微粒子の中でも、シリカ、及び酸化チタンが好ましく、特にシリカが好適である。
なお、これらの外添剤は、それぞれ単独で用いることもできるが、２種以上を併用して用いることが好ましい。
【００６４】
本発明では、外添剤を、着色樹脂粒子１００重量部に対して、通常０．１〜６重量部、好ましくは０．２〜５重量部の割合で用いることが望ましい。
【００６５】
上記（１）〜（４）の工程を経て製造されるトナーは、少なくとも結着樹脂、着色剤、帯電制御剤、及び離型剤等のトナー用の原料を用いて調製された油性原料液を、パルス衝撃波乾燥機に供給して、結着樹脂のガラス転移温度より２５℃高い温度以下で、造粒しながら乾燥を行なうことにより、着色樹脂粒子同士の凝集及び／又は融着や、着色樹脂粒子の乾燥機内への融着を生じさせることなく、粒径分布がシャープで、且つ、小粒径で円形度が高い着色樹脂粒子を、効率良く生産することができ、印字性能にも優れるトナーである。
【実施例】
【００６６】
以下に、実施例及び比較例を挙げて、本発明を更に具体的に説明するが、本発明は、これらの実施例のみに限定されるものではない。なお、部及び％は、特に断りのない限り重量基準である。
本実施例及び比較例において行った試験方法は以下のとおりである。
【００６７】
（試験方法）
（１）ガラス転移温度
測定試料（結着樹脂）を約１０ｍｇ精秤し、示差走査熱量計（セイコー電子工業社製、商品名：ＳＳＣ５２００）を用いて、ＡＳＴＭＤ３４１８−９７に準じて、精秤した測定試料をアルミパン中に入れ、リファレンスとして空のアルミパンを用い、測定温度範囲：０〜１５０℃の間で、昇温速度：１０℃／ｍｉｎの条件下で、結着樹脂のガラス転移温度を測定した。
【００６８】
（２）着色樹脂粒子
（２−１）体積平均粒径（Ｄｖ）、個数平均粒径（Ｄｎ）、及び粒径分布（Ｄｖ／Ｄｎ）
測定試料（着色樹脂粒子）を約０．１ｇ秤量し、ビーカーに取り、分散剤としてアルキルベンゼンスルホン酸水溶液（富士フィルム社製、商品名：ドライウエル）０．１ｍｌを加えた。そのビーカーへ、更にアイソトンＩＩを１０〜３０ｍｌ加え、２０Ｗの超音波分散機で３分間分散させた後、粒径測定機（ベックマン・コールター社製、商品名：マルチサイザー）を用いて、アパーチャー径；１００μｍ、媒体；アイソトンＩＩ、測定粒子個数；１００，０００個の条件下で、着色樹脂粒子の体積平均粒径（Ｄｖ）、及び個数平均粒径（Ｄｎ）を測定し、粒径分布（Ｄｖ／Ｄｎ）を算出した。
【００６９】
（２−２）平均円形度
容器中に、予めイオン交換水１０ｍｌを入れ、その中に分散剤として界面活性剤（アルキルベンゼンスルホン酸）０．０２ｇを加え、更に測定試料（着色樹脂粒子）０．０２ｇを加え、超音波分散機で６０Ｗ、３分間分散処理を行った。測定時の着色樹脂粒子濃度が３，０００〜１０，０００個／μｌとなるように調整し、０．４μｍ以上の円相当径の着色樹脂粒子１，０００〜１０，０００個についてフロー式粒子像分析装置（シメックス社製、商品名：ＦＰＩＡ−２１００）を用いて測定した。測定値から平均円形度を求めた。
円形度は下記計算式２に示され、平均円形度は、その平均をとったものである。
計算式２：
（円形度）＝（粒子の投影面積に等しい円の周囲長）／（粒子投影像の周囲長）
【００７０】
（実施例１）
（油性原料液の調製工程）
有機溶剤としてトルエン４６０部中に、結着樹脂としてスチレンアクリル樹脂（三洋化成工業社、商品名：ＳＴ１２０、Ｔｇ＝６１℃）６０部及びスチレンアクリル樹脂（三洋化成工業社、商品名：ＳＴ１５０、Ｔｇ＝６８℃）４０部、イエロー着色剤としてイエロー顔料（クラリアント社製、商品名：Ｔｏｎｅｒ  Ｙｅｌｌｏｗ  ３ＧＰ）６部、帯電制御剤として帯電制御樹脂（藤倉化成社製、商品名：アクリベース  ＦＣＡ−２０７Ｐ、スチレン／アクリル樹脂）４部、及び離型剤としてエステルワックス（日本油脂社製、商品名：ＷＥＰ−７）５部を添加し、混合して、油性混合液を得た。
【００７１】
なお、結着樹脂のガラス転移温度は、結着樹脂として用いた２種のスチレンアクリル樹脂を、予め、所定の混合比に混合し、当該混合した２種のスチレンアクリル樹脂のガラス転移温度を測定した。その結果、結着樹脂のガラス転移温度は６３．８℃であった。
【００７２】
上記により得られた油性混合液を、インライン型乳化分散機（荏原製作所社製、商品名：エバラマイルダーＭＤＮ３０３Ｖ）を用いて、１５，０００ｒｐｍの回転数で、循環混合しながら高剪断攪拌して、油性混合液を分散し、循環混合回数が２０回になった時点で運転を終了させ、固形分濃度が２０重量％の油性原料液を得た。
【００７３】
（造粒乾燥工程）
パルス衝撃波乾燥機（パルテック社製、商品名：ハイパルコン  形式２５型）に、不活性ガスとして窒素ガスを導入し、当該乾燥機内を窒素ガス置換させると同時に、当該乾燥機に接続された排気装置を用いて、当該導入された窒素ガス（排気ガス）を排気しながら、上記により得られた油性原料液を、送液手段としてモーノポンプ（兵神装備社製、商品名：ヘイシンモーノポンプ  ２ＮＢＬ０６Ｆ）を用いて当該乾燥機内に供給し、表１に示した乾燥機の運転条件下で、造粒しながら乾燥を行ない、窒素ガス（排気ガス）に同伴して排出される着色樹脂粒子を分離・回収した。このとき、乾燥機内の壁面へのトナーの融着度合を目視にて判定した。
なお、パルス衝撃波乾燥機内に窒素ガスを導入して、当該乾燥機内を窒素ガス置換させた後の当該乾燥機内の酸素濃度は、０．２％であった。
【００７４】
着色樹脂粒子を分離した後の窒素ガス中に含まれる有機溶剤は、凝集させて分離・回収し、さらに、有機溶剤を分離した後の窒素ガスは、再度、パルス衝撃波乾燥機内に戻して循環利用した。
【００７５】
なお、造粒乾燥工程後に得られた着色樹脂粒子の一部を採取し、着色樹脂粒子の体積平均粒径（Ｄｖ）、個数平均粒径（Ｄｖ）、粒径分布（Ｄｖ／Ｄｎ）、及び平均円形度を求めた。
【００７６】
上記により得られた着色樹脂粒子１００部に、環状シラザンで疎水化処理されたシリカ微粒子（キャボット社製、商品名：ＴＧ８２０Ｆ）０．５部、及びアミノ変性シリコーンオイルで疎水化処理されたシリカ微粒子（日本アエロジル社製、商品名：ＮＥＡ５０）１．５部を添加し、高速攪拌機（三井鉱山社製、商品名：ヘンシェルミキサー）を用いて、５分間、周速３５ｍ／ｓで混合攪拌して外添処理を行ない、実施例１のトナーを作製した。
【００７７】
（実施例２）
実施例１の造粒乾燥工程の乾燥機の運転条件において、油性原料液の供給量を、６．１ｋｇ／ｈｒから２．３ｋｇ／ｈｒに変更したことに伴って、パルス衝撃波乾燥機内の温度は６０℃から７０℃に上昇し、当該７０℃の温度下で造粒しながら乾燥を行なったこと以外は、実施例１と同様にして実施例２のトナーを作製した。
【００７８】
（実施例３）
実施例１の油性原料液の調製工程において、有機溶剤であるトルエンの添加量を、４６０部から１７２．５部に変更し、固形分濃度が４０重量％の油性原料液を調製し、さらに、造粒乾燥工程の乾燥機の運転条件において、油性原料液の供給量を、６．１ｋｇ／ｈｒから８．１ｋｇ／ｈｒに変更したこと以外は、実施例１と同様にして実施例３のトナーを作製した。
【００７９】
（実施例４）
実施例１の油性原料液の調製工程において、有機溶剤であるトルエンの添加量を、４６０部から７６．７部に変更し、固形分濃度が６０重量％の油性原料液を調製し、さらに、造粒乾燥工程の乾燥機の運転条件において、油性原料液の供給量を、６．１ｋｇ／ｈｒから１２．３ｋｇ／ｈｒに変更したこと以外は、実施例１と同様にして実施例４のトナーを作製した。
【００８０】
（比較例１）
実施例３の造粒乾燥工程の乾燥機の運転条件において、油性原料液の供給量を、８．１ｋｇ／ｈｒから１．１ｋｇ／ｈｒに変更したことに伴って、パルス衝撃波乾燥機内の温度は６０℃から９０℃に上昇し、当該９０℃の温度下で造粒しながら乾燥を行なったこと以外は、実施例３と同様にして比較例１のトナーを作製した。
【００８１】
（比較例２）
実施例１の造粒乾燥工程の乾燥機の運転条件において、乾燥機の種類を、スプレードライヤー（藤崎電機社製、商品名：ＭＤＬ-０５０Ｍ  型）に変更し、油性原料液の供給量を、６．１ｋｇ／ｈｒから０．６ｋｇ／ｈｒに変更し、当該乾燥機の運転条件を表１のように変更し、２流体ノズルを用いて噴霧乾燥を行なったこと以外は、実施例１と同様にして比較例２のトナーを作製した。
【００８２】
（比較例３）
実施例４の造粒乾燥工程の乾燥機の運転条件において、乾燥機の種類を、スプレードライヤー（藤崎電機社製、商品名：ＭＤＬ-０５０Ｍ  型）に変更し、油性原料液の供給量を、１２．３ｋｇ／ｈｒから４．８ｋｇ／ｈｒに変更し、当該乾燥機の運転条件を表１のように変更し、２流体ノズルを用いて噴霧乾燥を行なったこと以外は、実施例４と同様にして比較例３のトナーを作製した。
【００８３】
（乾燥機の運転条件）
各実施例及び比較例の乾燥工程で用いた乾燥機の運転条件を、表１に示す。
【００８４】
なお、表１中の注記は以下のとおりである。
＊１：油性原料液の固形分量；（油性原料液の供給量）×（油性原料液の固形分濃度）
＊２：油性原料の溶液分量；（油性原料液の供給量）×（油性原料液の溶液分率）
＊３：油性原料液の溶液分量当たりの乾燥燃費；（燃焼発熱量）／（油性原料の溶液分量）
【００８５】
【表１】
2009162887.tif 000004
【００８６】
（結果）
各実施例及び比較例で作製したトナーの試験結果を、表２に示す。
【００８７】
【表２】
2009162887.tif 000005
【００８８】
（結果のまとめ）
表２に記載されている試験結果より、以下のことが分かる。
比較例１のトナーは、造粒乾燥工程において、本発明で特定した温度よりも高い温度下で造粒乾燥を行なって製造されたことに起因し、着色樹脂粒子の乾燥機内への融着が確認され、着色樹脂粒子の粒径が肥大化すると共に、粒径分布がブロード化し、トナーの印字性能に悪影響を及ぼす虞のあるトナーであった。
【００８９】
比較例２のトナーは、造粒乾燥工程において、本発明で特定した以外の乾燥機を用いて製造されたことに起因し、粒径分布がブロード化し、トナーの印字性能に悪影響を及ぼす虞のあるトナーであった。
【００９０】
比較例３のトナーは、造粒乾燥工程において、比較例２と同様の乾燥機を用いて、本発明で特定した温度よりも高い温度下で造粒乾燥を行なって製造されたことに起因し、着色樹脂粒子の乾燥機内への融着が確認され、着色樹脂粒子の粒径が肥大化すると共に、粒径分布がブロード化し、トナーの印字性能に悪影響を及ぼす虞のあるトナーであった。
【００９１】
これに対して、実施例１〜４のトナーは、本発明で特定した油性原料液の調製工程、及び造粒乾燥工程を経て製造されたことに起因し、着色樹脂粒子同士の凝集及び／又は融着や、着色樹脂粒子の乾燥機内への融着を生じさせることなく、粒径分布がシャープで、且つ、小粒径で円形度が高い着色樹脂粒子を、効率良く生産することができ、印字性能にも優れるトナーであった。